(57)【要約】  本発明は、充填剤入り重合性歯科材料であって、有機結合剤、部分的に凝結したナノメーターサイズの充填剤並びにその他の無機及び／又は有機充填剤を含有する該歯科材料に関する。本発明は、熱分解によって得られる二酸化ケイ素のような経済的な凝結充填剤に基づく歯科材料中にナノメーターサイズの充填剤を配合する利点を有する。【特許請求の範囲】
【請求項１】
充填剤入りの重合性歯科材料であって、下記の成分ａ）〜ｃ）を含有する該歯科材料：
ａ）有機結合剤
ｂ）次の特性 i）及びii）を有するナノメーターサイズの充填剤：
i）ナノ粒子の少なくとも５０重量％（好ましくは少なくとも６０重量％、特に好ましくは少なくとも８０重量％）が２００ｎｍ未満（好ましくは１５０ｎｍ未満、特に好ましくは１００ｎｍ未満）の粒径を有する。
ii）ナノ粒子の少なくとも２０粒子数％（好ましくは少なくとも３０粒子数％、より好ましくは４０粒子数％、特に好ましくは少なくとも５０粒子数％）が凝結粒子である。
ｃ）少なくとも１種の無機及び／又は有機充填剤であって、０．２μｍ〜５０μｍの平均粒径を有する粉砕充填剤及び０．１μｍ〜５０μｍの平均粒径を有する球状充填剤から成る群から選択される該充填剤。
【請求項２】
有機結合剤ａ）を１〜９９重量％（好ましくは５〜９０重量％、特に好ましくは１０〜８０重量％）含有する請求項１記載の歯科材料。
【請求項３】
ナノメーターサイズの充填剤ｂ）を０．１〜９０重量％（好ましく１〜８０重量％、特に好ましくは１０〜６０重量％）含有する請求項１記載の歯科材料。
【請求項４】
無機及び／又は有機充填剤ｃ）を０．１〜９５重量％（好ましく１〜９０重量％、特に好ましくは１０〜８０重量％）含有する請求項１記載の歯科材料。
【請求項５】
ナノメーターサイズの充填剤が有機化学的に表面改質された請求項１から４いずれかに記載の歯科材料。
【請求項６】
粘度を調整するために、熱分解法ケイ酸及び／又は湿式沈降ケイ酸をさらに含有する請求項１から５いずれかに記載の歯科材料。
【請求項７】
粘度を調整するために、０〜３０重量％（好ましくは０〜２０重量％、特に好ましくは０〜１０重量％）の熱分解法ケイ酸及び／又は湿式沈降ケイ酸を含有する請求項６記載の歯科材料。
【請求項８】
有機結合剤ａ）が、ラジカル重合性基及び／又はカチオン重合性基及び／又はアニオン重合性基、及び／又は縮合反応、付加反応及び／又は酸−塩基反応によって硬化をもたらす基を有する化合物群から選択される１種の化合物又は２種以上の混合物である請求項１から７いずれかに記載の歯科材料。
【請求項９】
ナノメーターサイズの充填剤ｂ）が金属、半金属、混合金属酸化物、ケイ酸塩、窒化物、硫酸塩、チタン酸塩、ジルコン酸塩、スズ酸塩、タングステン酸塩、又はこれらの任意の混合物である請求項１から８いずれかに記載の歯科材料、
【請求項１０】
ナノメーターサイズの充填剤ｂ）が二酸化ケイ素である請求項９記載の歯科材料。
【請求項１１】
充填剤ｃ）が球状充填剤、石英粉末、ガラス粉末、ガラスセラミック粉末、又はこれらの任意の混合物である請求項１から１０いずれかに記載の歯科材料。
【請求項１２】
無機及び／又は有機充填剤ｃ）が充填剤入り又は非充填剤入りのチップポリマー及び／又はビードポリマーである請求項１から１０いずれかに記載の歯科材料。
【請求項１３】
無機及び／又は有機充填剤ｃ）が表面改質されて該表面上に官能基を有し、該官能基が有機結合剤ａ）と化学的に反応するか、又は有機結合剤ａ）に対して高い親和性を有する請求項１から１２いずれかに記載の歯科材料。
【請求項１４】
さらに１種若しくは複数種の開始剤及び所望による１種若しくは複数種の共開始剤を含有する請求項１から１３いずれかに記載の歯科材料。
【請求項１５】
Ｘ線に対して不透過性である請求項１から１４いずれかに記載の歯科材料。
【請求項１６】
請求項１から１５いずれかに記載の歯科材料の補てつ歯学、保存歯学及び予防歯学において用いられる材料としての使用であって、例えば、歯の充填剤、断端の肉盛材料、仮のクラウンとブリッジ用材料、歯科セメント、接着剤、人口歯用材料、ベニア材料、封止材料及び歯科用ラッカーとしての該使用。
【請求項１７】
下記の工程ａ）〜ｄ）を含む歯科材料の製造方法［但し、工程ｃ）とｄ）はいずれの順序でおこなってもよく、あるいは同時におこなってもよく、また、工程ｂ）は工程ｃ）及び／又はｄ）の前におこなってもよく、あるいは工程ｃ）及び／又はｄ）と同時におこなってもよい］：
ａ）次の成分ａ１）〜ａ４）を準備する：
ａ１）有機結合剤、
ａ２）少なくとも部分的に凝集及び／又は凝結したナノメーターサイズの充填剤、
ａ３）充填剤ａ２）の有機表面改質剤、及び
ａ４）少なくとも１種の無機及び／又は有機充填剤であって、０．２μｍ〜５０μｍの平均粒径を有する粉砕充填剤及び０．１μｍ〜５０μｍの平均粒径を有する球状充填剤から成る群から選択される該充填剤。
ｂ）表面改質剤ａ３）を用いて充填剤ａ２）の有機表面改質をおこなう。
ｃ）表面改質されたナノメーターサイズの充填剤の少なくとも５０重量％（好ましくは少なくとも６０重量％、より好ましくは少なくとも８０重量％）が２００ｎｍ未満（好ましくは１５０ｎｍ未満、特に好ましくは１００ｎｍ未満）の粒径を有するようになるまで該充填剤を有機結合剤中へ均質混合する。
ｄ）充填剤ａ４）を有機結合剤中へ均質混合する。
【請求項１８】
ナノメーターサイズの充填剤ａ２）の有機表面改質を有機結合剤中で直接的におこなう請求項１７記載の方法。
【請求項１９】
工程ｂ）において、付加的な機械的エネルギーを、好ましくは高速攪拌機、溶解機、ビードミル又はミキサーを用いて導入する請求項１７又は１８記載の方法。
【請求項２０】
有機結合剤ａ１）が、ラジカル重合性基及び／又はカチオン重合性基及び／又はアニオン重合性基、及び／又は縮合反応、付加反応及び／又は酸−塩基反応によって硬化をもたらす基を有する化合物群から選択される１種の化合物又は２種以上の混合物である請求項１７から１９いずれかに記載の方法。
【請求項２１】
ナノメーターサイズの充填剤ａ２）が金属、半金属、混合金属酸化物、ケイ酸塩、窒化物、硫酸塩、チタン酸塩、ジルコン酸塩、スズ酸塩、タングステン酸塩、又はこれらの任意の混合物である請求項１７から２０いずれかに記載の方法。
【請求項２２】
ナノメーターサイズの充填剤ａ２）が二酸化ケイ素である請求項２１記載の方法。
【請求項２３】
有機表面改質において、有機結合剤ａ１）と化学的に反応するか、又は有機結合剤ａ１）に対して高い親和性を有する基を、ナノメーターサイズの充填剤ａ２）の表面上へ導入する請求項１７から２２いずれかに記載の方法。
【請求項２４】
有機表面改質のために使用する表面改質剤がシラン、クロロシラン、シラザン、チタン酸塩、ジルコン酸塩及び／又はタングステン酸塩である請求項１７から２３いずれかに記載の方法。
【請求項２５】
無機及び／又は有機充填剤ａ４）が球状充填剤、石英粉末、ガラス粉末、ガラスセラミック粉末、又はこれらの任意の混合物である請求項１７から２４いずれかに記載の方法。
【請求項２６】
無機及び／又は有機充填剤ａ４）が充填剤入り又は非充填剤入りのチップポリマー及び／又はビードポリマーである請求項１７から２４いずれかに記載の方法。
【請求項２７】
無機及び／又は有機充填剤ａ４）が表面改質されて該表面上に官能基を有し、該官能基が有機結合剤ａ１）と化学的に反応するか、又は有機結合剤ａ１）に対して高い親和性を有する請求項１７から２６いずれかに記載の方法。
【発明の詳細な説明】
【技術分野】
【０００１】
本発明は、充填剤入り重合性歯科材料及びその製造方法に関する。
【背景技術】
【０００２】
補てつ歯学、保存歯学及び予防歯学においては種々の歯科材料が使用されている。このような歯科材料には、１種又は複数種の充填剤を樹脂マトリックス中へ含有させた「複合材」が含まれる。充填剤は、歯科材料へ所望の機械的特性を付与する。このような特性には加工相中のレオロジー及び硬化状態における硬度や耐摩耗性等の機械的性質が含まれる。歯科材料の機械的特性を、ナノメーターサイズの充填剤を添加することによって改良する技術は既に提案されている（ＷＯ−Ａ−０２０９２０２２公報参照）。この特許公報に開示されているナノ充填剤（nanofiller）は、非常に複雑なプラズマトーチ（plasma torch）法（ＰＶＳ）によって製造されている。
【発明の開示】
【発明が解決しようとする課題】
【０００３】
本発明は、低コストで製造できる充填剤入り重合性歯科材料であって、優れた機械的特性（例えば、圧縮強さ及び耐摩耗性等）を有する該歯科材料とその製造方法を提供するためになされたものである。
【課題を解決するための手段】
【０００４】
本発明によれば、上記課題は、充填剤入りの重合性歯科材料であって、下記の成分ａ）〜ｃ）を含有する充填剤入り重合性歯科材料によって解決された：
ａ）有機結合剤
ｂ）次の特性 i）〜iii）を有するナノメーターサイズの充填剤：
i）ナノ粒子の少なくとも５０重量％（好ましくは少なくとも６０重量％、特に好ましくは少なくとも８０重量％）が２００ｎｍ未満（好ましくは１５０ｎｍ未満、又は１００ｎｍ未満）の粒径を有する。
ii）ナノ粒子の少なくとも２０粒子数％（好ましくは少なくとも３０粒子数％、より好ましくは４０粒子数％、特に好ましくは少なくとも５０粒子数％）が凝結粒子である。
ｃ）少なくとも１種の無機及び／又は有機充填剤であって、０．２μｍ〜５０μｍの平均粒径を有する粉砕充填剤及び０．１μｍ〜５０μｍの平均粒径を有する球状充填剤から成る群から選択される該充填剤。
【０００５】
本発明による該歯科材料の製造方法は下記の工程ａ）〜ｄ）を含む方法である［但し、工程ｃ）とｄ）はいずれの順序でおこなってもよく、あるいは同時におこなってもよく、また、工程ｂ）は工程ｃ）及び／又はｄ）の前におこなってもよく、あるいは工程ｃ）及び／又はｄ）と同時におこなってもよい］：
ａ）次の成分ａ１）〜ａ４）を準備する：
ａ１）有機結合剤、
ａ２）少なくとも部分的に凝集及び／又は凝結したナノメーターサイズの充填剤、
ａ３）充填剤ａ２）の有機表面改質剤、及び
ａ４）少なくとも１種の無機及び／又は有機充填剤であって、０．２μｍ〜５０μｍの平均粒径を有する粉砕充填剤及び０．１μｍ〜５０μｍの平均粒径を有する球状充填剤から成る群から選択される該充填剤。
ｂ）表面改質剤ａ３）を用いて充填剤ａ２）の有機表面改質をおこなう。
ｃ）表面改質されたナノメーターサイズの充填剤の少なくとも５０重量％（好ましくは少なくとも６０重量％、より好ましくは少なくとも８０重量％）が２００ｎｍ未満（好ましくは１５０ｎｍ未満、又は１００ｎｍ未満）の粒径を有するようになるまで該充填剤を有機結合剤中へ均質混合する。
ｄ）充填剤ａ４）を有機結合剤中へ均質混合する。
【発明を実施するための最良の形態】
【０００６】
本発明の核心は、請求項１の特徴ｂ）で詳細に規定される低コストで入手可能なナノメーターサイズの充填剤を、請求項１の特徴ｃ）で詳細に規定される別の微小充填剤を組み合わせる点にある。ナノ粒子はゾル−ゲル法によって調製することができる。
【０００７】
この方法においては、アルコキシシランが加水分解され、形成されるシラノールを比較的ゆっくりと縮合させることによってナノ粒子が得られる。実質的には、非常に均一なサイズ分布を示す「一次粒子」のみが得られる。この方法は非常にコスト高となる。何故ならば、該粒子は完全にシランから調製されなければならないからである。
【０００８】
ケイ酸の火炎熱分解調製法も知られている。この場合、ナノメーターの範囲の一次粒子も得られる。しかしながら、火炎熱分解による反応条件下では、大部分は一次粒子から得られる「凝集体（agglomerate）」又は「凝結体（aggregate）」となる。「凝結体」という用語は、２個若しくはそれよりも多くの一次粒子が、例えば、焼結架橋等の強い結合によって相互に結合した粒子を意味する。「凝集体」という用語は、２個若しくはそれよりも多くの一次粒子及び／又は凝結体が比較的弱い結合、例えば、水素架橋若しくは双極子−双極子相互作用等によって相互に結合した粒子を意味する。一般に、凝結体においては、一次粒子は相互に表面的に連結し、一方、凝集体においては、一般に点状連結部が存在する（即ち、接触面が比較的小さい）。
【０００９】
一次粒子から形成される凝結体及び／又は凝集体は一次粒子に比べて著しく大きいので、この種の充填剤を含有する有機マトリックスの流動性はかなり影響を受けるか、又は悪化する。
【００１０】
本発明によれば、ナノメーターサイズの一次粒子が凝集及び／又は凝結した充填剤から出発するにもかかわらず、良好な機械的特性を有する歯科材料が得られることが判明した。好ましくは、これらの凝結又は凝集した充填剤は、最初に有機的な表面改質処理に付した後、有機バインダー中へ均質混合される。この場合、凝集体と凝結体は、ナノ粒子の少なくとも５０重量％が１００ｎｍ未満の粒径を有する程度まで均一混合処理に付すことによって破砕される（粒径の測定法は以下において、詳細に説明する）。従って、本発明においては、ナノメーターサイズの充填剤用に低コストの出発原料を使用するにもかかわらず、本発明による歯科材料はナノメーターサイズの充填剤によってもたらされる有利な特性（特に機械的特性）を有する。
【００１１】
本発明によれば、特徴ｂ）によるナノメーターサイズの充填剤は依然として部分的に凝結している。即ち、特許請求の範囲においてより詳細に定義される最小量のナノ粒子は、２個若しくはそれよりも多くの一次粒子及び／又は凝集体が強い力で結合した凝結粒子である。非常に小さな一次粒子の場合、凝結体は依然として１００ｎｍ未満の粒径を有しているが、この種の凝結体は限界粒径である１００ｎｍを越える場合がしばしばある。
【００１２】
本発明によれば、ナノ充填剤の一次粒子の部分的な凝結体は、ナノメーターサイズの充填剤の有利な特性に対して不利な影響を全く与えないか、又はほんの僅か与えるに過ぎないこと、及び一次粒子のみから成るナノ充填剤の複雑な調製法（例えば、ゾル−ゲル法）は不必要であることが判明した。
【００１３】
例えば、火炎熱分解法によって得られる二酸化ケイ素のような充填剤は、比較的多量の凝結体及び／又は凝集体が強い凝結力（特に焼結結合）と弱い凝集力によって保持されたナノメーターサイズの一次粒子を有している。本発明方法は、この種の充填剤を有機結合剤中へ均質混合させることによって大部分の凝集体結合を破壊させると共に、凝結体結合を部分的に破壊させ、均質混合後の充填剤が特許請求の範囲の特徴ｂ）によって規定されるパラメーターを有するようにすることに基づく。請求項１６の特徴ｂ）による有機的な表面改質によって、有機結合剤中への均質混合処理を停止させ後で、一次粒子又は凝結体／凝集体の新たな凝集がもたらされる。この有機的表面改質は、特に、以下においてさらに詳述するシラン化処理（silanization）である。好ましくは、有機表面改質によって、ナノメーターサイズの充填剤の表面へ、有機結合剤と化学的に反応できる基又は該有機結合剤
に対して高い親和性を示す基が導入される。
【００１４】
本発明による歯科材料は、請求項１の特徴ｃ）による少なくとも１種の別の充填剤を含有する。この種の充填剤は粉砕充填剤又は球状充填剤（例えば、独国特許公報ＤＥ−Ｃ３２４７８００に記載されているような球状充填剤）であってもよく、これらのいずれの充填剤も、より詳細に規定される粒径を有する。球状充填剤と粉砕充填剤は、特徴ｂ）による部分的に凝結したナノ粒子とは著しく相違する特徴的な粒子形態を有する。ナノメーターサイズの一次粒子は、特徴ｃ）による球状充填剤と類似する粒子形態を有するが、粒径の点で著しく相違する。
【００１５】
本発明によれば、低コストで製造できるにも拘わらず、優れた機械的特性を有する歯科材料が得られる。
【００１６】
本発明の有利な実施態様は特許請求の範囲の従属項に示すものである。請求項２〜４は有機結合剤、ナノメーターサイズの充填剤又は請求項１の特徴ｃ）による付加的な充填剤の好ましい重量割合を示す。
【００１７】
本発明によるナノメーターサイズの充填剤の一次粒子の平均粒径は１〜８０ｎｍ、好ましくは４〜６０ｎｍ、特に好ましくは６〜５０ｎｍである。本発明によるナノメーターサイズの充填剤はＢＥＴ表面積（ＤＩＮ  ６６１３１又はＤＩＮ  ＩＳＯ  ９２７７による値）は１５〜６００ｍ２／ｇ、好ましくは３０〜５００ｍ２／ｇ、特に好ましくは５０〜４００ｍ２／ｇである。
【００１８】
本発明において使用する好ましいナノメーターサイズの充填剤は金属、半金属若しくは混合した金属酸化物、ケイ酸塩、窒化物、硫酸塩、チタン酸塩、ジルコン酸塩、錫酸塩、タングステン酸塩、又はこれらの任意の混合物である。特性（特に外観と電気伝導度）が金属と非金属との間にある半金属群には、ホウ素、ケイ素、ゲルマニウム、ヒ素、アンチモン、ビスマス、セレン、テルル及びポロニウムが含まれる［レンプ・ヘミー・レキシコン、ゲオルク・チーメ・フェアラーク、１９９０年、第１７１１頁参照］。金属群には、周期律表の半金属群の左側に存在するもの、即ち、主族の金属、亜族の金属、ランタニド元素及びアクチニド元素が含まれる。「混合金属酸化物、窒化物等」は、少なくとも２種の金属及び／又は半金属が対応する非金属アニオン（酸化物、窒化物等）と相互に化学的に結合した化合物を意味する。
【００１９】
本発明において使用する特に好ましいナノメーターサイズの充填剤は下記のものである：二酸化ケイ素、酸化アルミニウム、二酸化ジルコニウム、二酸化チタン、酸化亜鉛、二酸化錫、酸化セリウム、アルミニウム−ケイ素酸化物、ケイ素−亜鉛酸化物、ケイ素−ジルコニウム酸化物、鉄酸化物及びこれらと二酸化ケイ素との混合物、酸化インジウム及びこれらと二酸化ケイ素及び／又は二酸化錫との混合物、窒化ホウ素、硫酸ストロンチウム、硫酸バリウム、チタン酸ストロンチウム、チタン酸バリウム、ジルコン酸ナトリウム、ジルコン酸カリウム、ジルコン酸マグネシウム、ジルコン酸カルシウム、ジルコン酸ストロンチウム、ジルコン酸バリウム、タングステン酸ナトリウム、タングステン酸カリウム、タングステン酸マグネシウム、タングステン酸カルシウム、タングステン酸ストロンチウム及び／又はタングステン酸バリウム。
【００２０】
本発明方法においては、これらのナノメーターサイズの充填剤は、市販の凝結／凝集したナノ充填剤（例えば、熱分解法ケイ酸等）を有機溶剤中へ分散させ、次いで該充填剤の表面を有機的改質処理に付すことによって得られる。この有機的改質処理において、ナノ粒子の表面上へ官能基が導入される。該官能基は、一方では、ナノ粒子へ共有結合的若しくは吸着的に結合し、他方では、有機結合剤と化学的に反応するか、又は有機結合剤に対して高い親和性を示す。次の工程においては、改質されたナノ充填剤が溶剤中へ分散された分散液を直接使用してもよいが、好ましくは、溶剤を除去した後、乾燥したナノ粉末を有機結合剤中へ均質混合する。有機的表面改質処理は、有機結合剤中で直接的におこなってもよい。
【００２１】
驚くべきことには、上記の方法を採用することにより、凝集体及び場合によっては凝結体が永続的に微粉化され、ナノ粒子の少なくとも５０％、好ましくは少なくとも６０％、特に好ましくは少なくとも８０％は１００ｎｍ未満の粒径を有する。しかしながら、完全な脱凝結はおこなわれない。即ち、ナノ粒子の少なくとも２０％、好ましくは少なくとも３０％、より好ましくは少なくとも４０％、特に好ましくは少なくとも５０％は凝結粒子である。
【００２２】
凝結／凝集したナノ充填剤の表面の有機的改質は、シロキサン、クロロシラン、シラザン、チタン酸塩、ジルコン酸塩、タングステン酸塩、有機酸（例えば、米国特許第６３８７９８１号明細書に記載されているような有機酸）、又は有機酸の塩化物若しくは酸無水物を用いておこなうのが好ましい。シロキサン、クロロシラン、シラザン、チタン酸塩、ジルコン酸塩及びタングスタン酸塩としては、特に次式で表されるものが好ましい：Ｓｉ（ＯＲ’）ｎＲ４−ｎ、ＳｉＣｌｎＲ４−ｎ、（ＲｍＲ''３−ｍＳｉ）２ＮＨ、Ｔｉ（ＯＲ’）ｎＲ４−ｎ、Ｚｒ（ＯＲ’）ｎＲ４−ｎ及びＷ（ＯＲ’）ｎＲ６−ｎ［式中、ｍ及びｎは１、２又は３を示し、好ましくはｎ＝３である］。また、これらの式において、酸素原子を介して結合したＲ’は、Ｒ''の場合と同様に、いずれかの所望の有機官能基、好ましくはアルキル基、特に好ましくはメチル基、エチル基、プロピル基又はイソプロピル基を示す。さらに、官能基Ｒはいずれかの所望の有機基であって、炭素原子を介してケイ素原子、チタン原子、ジルコニウム原子又はタングステン原子へ直接結合する有機基を示す。ｍ又はｎが１若しくは２を示すとき、Ｒは同一又は異なっていてもよい。
【００２３】
Ｒは、有機結合剤と化学的に結合することができるか、又は有機結合剤に対して高い親和性を示す１若しくは複数の官能基を有するように選択するのが好ましい。この種の官能基は、有機的表面改質のために用いることができる上記の有機酸、酸塩化物及び酸無水物に含まれていてもよい。好ましい官能基はアクリレート基、メタクリレート基、シアノアクリレート基、アクリルアミド基、メタクリルアミド基、ビニル基、アリル基、エポキシド基、オキセタン基、ビニルエーテル基、アミノ基、酸基、酸エステル基、酸クロライド基、ホスフェート基、ホスホネート基、ホスフィット基、チオール基、アルコール基及び／又はイソシアネート基である。ナノ充填剤の有機的表面改質において生成す副生成物、例えば、アルコール、塩酸又はアンモニア等は、存在する可能性のある残渣（不純物）以外はその後の工程において除去される。即ち、この種の副生成物は、その後で調製される歯科材料中に含まれないか、又は僅かに少量含まれるに過ぎない（０．１重量％以下、好ましくは０．０５重量％以下）。
【００２４】
本発明の別の有利な選択肢は、ナノ充填剤の表面を染料を用いて有機的に改質する態様である。この場合、表面改質に用いられる化合物の基Ｒは染色基を含むか、又は染料と反応することができる官能基を含む。ナノ充填剤の表面への染料の結合は共有結合又はイオン結合によっておこなわれる。
【００２５】
ナノ充填剤の有機的表面改質がおこなわれる好ましい溶剤は極性非プロトン性溶剤であり、特に好ましい溶剤はアセトン、ブタノン、酢酸エチル、メチルイソブチルケトン、テトラヒドロフラン及びジイソプロピルエーテルである。さらに、歯科材料の調製に用いられる有機結合剤中でのナノ充填剤の直接的な有機的表面改質は特に好ましい表面改質法である。この場合、有機結合剤は、使用されるべき溶剤である。ナノ充填剤の有機的表面改質を促進させるために、触媒として酸を添加することができる。いずれの場合にも、表面改質をおこなうためには、触媒量（好ましくは０．０１〜５％）の水を存在させなければならない。このような量の水分は、しばしば吸着質として、出発材料として用いる凝結／凝集したナノ充填剤の表面上に既に存在する。反応を補助するために、別の水源（例えば、希酸）を添加することができる。
【００２６】
有機的表面改質中又は該改質前と該改質中における有機溶剤中での凝集体と凝結体の砕解を促進するために、常套法により付加的なエネルギー入力を印加することができる。このエネルギー入力の印加は、例えば、高速攪拌機、溶解機、ビーズミル又はミキサー等を用いておこなうことができる。比較的粘度の高い溶剤を使用する場合、特に有機結合剤を溶剤として直接的に使用する場合には、この方法は好ましい態様である。有機結合剤を溶剤として使用しない場合には、使用されるべき有機結合剤は、有機的に改質されたナノ充填剤の分散液と共に有機溶剤中へ直接的に充填することができる。この場合、溶剤は、有機結合剤と有機的に改質されたナノ充填剤との混合物の調製後に除去されるか、又はナノ充填剤配合歯科材料のその後の使用中に除去される。後者は、本発明による歯科材料に基づく溶剤含有ラッカーの場合には特に実用的な方法である。好ましくは、有機的に改質されたナノ充填剤は溶剤を含有せず、乾燥粉末としてさらに加工される。この場合、有機的に改質された乾燥ナノ粉末は有機結合剤へ添加され、機械的なエネルギー入力の印加によって均質混合される。この均質混合処理は、例えば、高速攪拌機、溶解機、ビーズミル、ロールミル、混練機又はミキサー等を用いておこなうことができる。
【００２７】
比較的粘度の高い溶剤を使用する場合、特に有機結合剤を溶剤として直接的に使用する場合、ナノ充填剤の有機的表面改質に用いる化合物の過剰部分及び／又は未反応部分が分散液から除去されないことがありうる。このような場合の好ましい対応策は、ナノ充填剤の有機的表面改質に用いる化合物の過剰部分及び／又は未反応部分を、適当な試剤と反応させることによって、その後で分散液から除去できる物質へ転化させるか、又はヒトに対して無害な（即ち、有害でない）物質として分散液中に存在させることができる物質へ転化させる方法である。特に好ましい方法は、ナノ充填剤の有機的表面改質に用いる化合物の過剰部分及び／又は未反応部分と反応する試剤として水を使用する方法である。
【００２８】
使用する有機結合剤は、ラジカル重合性基及び／又はカチオン重合性基及び／又はアニオン重合性基及び／又は縮合反応及び／又は付加反応及び／又は酸−塩基反応によって硬化をもたらす基を有する化合物又は多数のこれらの化合物の任意の混合物である。これらの化合物はホスファゼン、ケイ素若しくは有機炭素に基づく親構造体及び該親構造体に結合した少なくとも１個の官能基から成り、該官能基は、ラジカル重合反応及び／又はカチオン重合反応及び／又はアニオン重合反応及び／又は縮合反応及び／又は付加反応及び／又は酸−塩基反応によって進行する硬化をもたらす。好ましくは、これらの官能基はアクリレート基、メタクリレート基、シアノアクリレート基、アクリルアミド基、メタクリルアミド基、ビニル基、アリル基、エポキシド基、オキセタン基、ビニルエーテル基、アミノ基、酸基、酸エステル基、酸クロライド基、ホスフェート基、ホスホネート基、ホスフィット基、チオール基、アルコール基及び／又はイソシアネート基である。酸基、酸エステル基及び酸クロライド基は、例えば、カルボン酸、リン酸、ホスホン酸又はスルホン酸から誘導することができる。
【００２９】
親構造体は線状構造体、分枝状構造体、環状構造体、樹状構造体及び／又は超分枝状構造体であってもよい。親構造体はモノマー性構造体、オリゴマー性構造体又はポリマー性構造体であってもよい。親構造体の化学構造は、脂肪族セグメント、脂環式セグメント、ヘテロ環式セグメント、芳香族セグメント及び／又はヘテロ芳香族セグメントから構成される。１又は複数の官能基は、脂肪族セグメント、脂環式セグメント、ヘテロ環式セグメント、芳香族セグメント及び／又はヘテロ芳香族セグメント中に含まれていてもよい。このようなセグメントとしては、次のものが例示される：
−Ｏ−，−Ｓ−、−ＳＯ−、−ＳＯ２−、−ＮＲ１−、−ＰＲ１−、−Ｐ（ＯＲ１）−、−ＰＯＲ１−、−ＰＯ（ＯＲ１）−、−Ｏ−ＰＯ（ＯＲ１）−Ｏ−、−ＣＯ−、−ＣＯ２−、Ｏ−ＣＯ−Ｏ−、−ＣＯＳ−、−ＣＳ２−、−Ｃ＝Ｎ−、−Ｎ＝Ｃ＝Ｎ−、−ＣＯ（ＮＲ１）−、Ｏ−ＣＯ−ＮＲ１−、−ＮＲ１−ＣＯ−ＮＲ２−、−ＳｉＲ１Ｒ２−、及び／又は−ＳｉＲ１Ｒ２−Ｏ−［式中、Ｒ１はＨ又はいずれかの所望の有機残基（好ましくは非置換若しくは置換アルキル基又はアリール基）を示し、Ｒ２はＲ１と同一若しくは異なっていてもよく、Ｈ又はいずれかの所望の有機残基（好ましくは非置換若しくは置換アルキル基又はアリール基）を示す］。
【００３０】
脂肪族セグメントが親構造体中に含まれている場合には、好ましいこれらのセグメントは、置換（例えば、ハロゲン化）若しくは非置換のアルキル化合物とアルケニル化合物、エーテル、エステル、カーボネート、ウレタン、ポリエーテル、ポリエステル、ポリカーボネート及びポリウレタンから誘導される。
【００３１】
脂環式セグメントが親構造体中に含まれている場合には、好ましいこれらのセグメントは置換（例えば、ハロゲン化）若しくは非置換のシクロアルカン（例えば、シクロヘキサン及びその誘導体）、スピラン類（例えば、スピロ［３．３］ヘプタン）並びに二環式及び多環式炭化水素（例えば、デカリン、ノルボルナン、ノルカラン、ピナン、アダマンタン、ツイスタン及びジアマンタン）から誘導される。
【００３２】
ヘテロ環式セグメントが親構造体中に含まれている場合には、好ましいこれらのセグメントは置換（例えば、ハロゲン化）若しくは非置換のシクロデキストリン、モルホリン及びイミノオキサジアジンジオンから誘導される。
【００３３】
芳香族セグメントが親構造体中に含まれている場合には、好ましいこれらのセグメントは置換（例えば、ハロゲン化）若しくは非置換のベンゼン類（例えば、ベンゼン、トルエン、フェノール、アニリン及びビフェニル）及び縮合芳香族環系化合物（例えば、インデン、フルオレン、ナフタレン、アセナフテン、アントラセン、フェナントレン、ナフタセン、ピレン及びクリセン）から誘導される。
【００３４】
ヘテロ芳香族セグメントが親構造体中に含まれている場合には、好ましいこれらのセグメントは置換（例えば、ハロゲン化）若しくは非置換のピロール類、フラン類、チオフェン類、インドール類、ベンゾフラン類、ベンゾチオフェン類、ジベンゾフラン類、ジベンゾチオフェン類、ピラゾール類、イミダゾール類、ピリジン類、ピラン類、チオピラン類及びキノリン類から誘導される。
【００３５】
有機結合剤としては、ラジカル重合性基及び／又はカチオン重合性基及び／又はアニオン重合性基、及び／又は縮合反応及び／又は付加反応及び／又は酸−塩基反応によって硬化をもたらす基を有する液晶化合物又は液晶化合物を少なくとも１種含有する複数の化合物の混合物を使用することもできる。
【００３６】
さらに別の好ましい選択肢は、ラジカル重合性基及び／又はカチオン重合性基及び／又はアニオン重合性基、及び／又は縮合反応及び／又は付加反応及び／又は酸−塩基反応によって硬化をもたらす基を付加的に有するフッ化物イオン放出性化合物又はフッ化物イオン放出性化合物を少なくとも１種含有する複数の化合物の混合物を有機結合剤として使用する態様である。
【００３７】
特に好ましい有機結合剤は、アクリレート、メタクリレート、アクリルアミド、メタクリルアミド、ビニルエーテル、エポキシド、オキセタン、スピロオルトカーボネート、スピロオルトエステル、二環式オルトエステル、二環式モノラクトン、二環式ビスラクトン、環状カーボネート、環状アセタール、アリルスルフィド、ビニルシクロプロパン、有機ホスフェート、有機ホスホネート、有機ホスフィット、及びこれらの化合物の任意の混合物である。
【００３８】
このような有機結合剤の具体例としては、一般的に限定するものではないが、以下のものが例示される：
メチル（メタ）アクリレート、エチル（メタ）アクリレート、ｎ−若しくはｉ−プロピル
（メタ）アクリレート、ｎ−、ｉ−若しくはｔ−ブチル（メタ）アクリレート、ヘキシル
（メタ）アクリレート、２−エチルヘキシル（メタ）アクリレート、シクロヘキシル（メタ）アクリレート、イソボルニル（メタ）アクリレート、ヒドロキシエチル（メタ）アクリレート、ヒドロキシプロピル（メタ）アクリレート、ヒドロキシエチル（メタ）アクリレート若しくはヒドロキシプロピル（メタ）アクリレートのリン酸エステル、（メタ）アクリル酸、マロン酸モノ（メタ）アクリレートエステル、コハク酸モノ（メタ）アクリレートエステル、マレイン酸モノ（メタ）アクリレートエステル、グリセリル（メタ）アクリレート、グリセリルジ（メタ）アクリレートエステル、グリセリルジ（メタ）アクリレート、グリセリルジ（メタ）アクリレートエステル（例えば、グリセリルジ（メタ）アクリレートサクシネート）、４−（メタ）アクリロイルオキシエチルトリメリット酸、ビス−４，６−若しくはビス−２，５−（メタ）アクリロイルオキシエチルトリメリット酸、２−（（（アルキルアミノ）カルボニル）オキシ）エチル（メタ）アクリレート、アリル（メタ）アクリレート、ブタンジオールジ（メタ）アクリレート、ヘキサンジオールジ（メタ）アクリレート、デカンジオールジ（メタ）アクリレート、ドデカンジオールジ（メタ）アクリレート、エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、グリセリルジ（メタ）アクリレート、グリセロールプロポキシトリ（メタ）アクリレート、トリメチロールプロパントリ（メタ）アクリレート、エトキシル化及び／又はプロポキシル化トリメチロールプロパントリ（メタ）アクリレート、ペンタエリスリトールテトラ（メタ）アクリレート、ジペンタエリスリトールヘキサ（メタ）アクリレート、ビスフェノールＡジ（メタ）アクリレート、エトキシル化及び／又はプロポキシル化ビスフェノールＡジ（メタ）アクリレート、２，２−ビス−４−（３−（メタ）アクリルオキシ−２−ヒドロキシプロポキシ）フェニルプロパン及びその誘導体、ビスフェノールＡグリシジル（メタ）アクリレートのクロロ−及びブロモ−リン酸エステル、ウレタン（メタ）アクリレート（例えば、７，７，９−トリメチロール−４，１３−ジオキソ−３，１４−ジオキサ−５，１２−ジアザヘキサデカン１，１６−ジオキシジメタクリレート）、ポリエステルウレタン（メタ）アクリレート、ポリエステル（メタ）アクリレート、ポリカーボネート（メタ）アクリレート、ポリアミド（メタ）アクリレート、ポリイミド（メタ）アクリレート、ホスファゼン（メタ）アクリレート及びシロキサン（メタ）アクリレート；
【００３９】
エチルビニルエーテル、ｎ−若しくはｉ−プロピルビニルエーテル、ｎ−、ｉ−若しくはｔ−ブチルビニルエーテル、ヘキシルビニルエーテル、オクチルビニルエーテル、シクロヘキシルビニルエーテル、シクロヘキシル３，４−エポキシ−１−メチルビニルエーテル、ジメタノールシクロヘキシルモノビニルエーテル、１，４−ジメタノールシクロヘキシルジビニルエーテル、プロパンジオールジビニルエーテル、ブタンジオールジビニルエーテル、ヘキサンジオールジビニルエーテル、オクタンジオールジビニルエーテル、デカンジオールジビニルエーテル、エチレングリコールジビニルエーテル、ジエチレングリコールジビニルエーテル、トリエチレングリコールジビニルエーテル、トリエチレングリコールモノビニルエーテルモノ（メタ）アクリル酸エステル、ポリエチレングリコールジビニルエーテル、トリプロピレングリコールジビニルエーテル、グリセリルトリビニルエーテル、ペンタエリスリトールテトラビニルエーテル、７，７，９−トリメチル−４，１３−ジオキソ−３，１４−ジオキサ−５，１２−ジアザヘキサデカン−１，１６−ジオキシジビニルエーテル、ビスフェノールＡジビニルエーテル、エトキシル化及び／又はプロポキシル化ビスフェノールＡジビニルエーテル、ポリエステルビニルエーテル、ポリカーボネートビニルエーテル、ポリアクリレートビニルエーテル、ポリアミドビニルエーテル、ポリイミドビニルエーテル、ポリウレタンビニルエーテル、ホスファゼンビニルエーテル、及びシロキサンビニルエーテル；
【００４０】
アルキルグリシジルエーテル、グリシドール、グリシジル（メタ）アクリレート、ジペンテンジオキシド、１，２−エポキシ−ヘキサデカン、ビス（３，４−エポキシシクロヘキシル）アジペート、ビニルシクロヘキセンオキシド、ビニルシクロヘキセンジオキシド、エポキシ−シクロヘキサンカルボキシレート（例えば、３，４−エポキシシクロヘキシルメチル３，４−エポキシシクロヘキセンカルボキシレート）、ブタンジオールジグリシジルエーテル、ヘキサンジオールジグリシジルエーテル、ドデカンジオールジグリシジルエーテル、ポリエチレングリコール若しくはポリプロピレングリコールのジグリシジルエーテル、置換（例えば、ハロゲン化）若しくは非置換のビスフェノール類（例えば、ビスフェノールＡ，ビスフェノールＣ及びビスフェノールＦ）のジグリシジルエーテル、レゾルシノールジグリシジルエーテル、トリメチロールエタントリグリシジルエーテル、トリメチロールプロパントリグリシジルエーテル、ポリブタジエンポリエポキシド、ポリエステルエポキシド、ポリカーボネートエポキシド、ポリアクリレートエポキシド、ポリアミドエポキシド、ポリイミドエポキシド、ポリウレタンエポキシド、ホスファゼンエポキシド、及びシロキサンエポキシド；
【００４１】
３，３−ジ置換オキセタン及びジオキセタン（例えば、３−エチル−３−（２−ヒドロキシエチル）オキセタン）；（トランス／トランス）−２，３，８，９−ジ−（テトラメチレン）−１，５，７，１１−テトラオキサスピラ［５．５］ウンデカン；置換１，３−ジオキソラン（例えば、２−フェニル−４−メチレン−１，３−ジオキソラン）；二官能性６−メチレン−１，４−ジチエパン並びに求核性の（メタ）アクリレート［例えば、２−ヒドロキシエチル（メタ）アクリレート若しくはグリセリル（メタ）アクリレートエステル］と反応性のリン酸、ホスホン酸若しくはホスフィン酸誘導体（例えば、Ｐ２Ｏ５，ＰＯＣｌ３若しくはＰＣｌ３）との反応生成物。
【００４２】
得られる有機的に改質されたナノ充填剤と有機結合剤との混合物は高透明性と低粘度によって特徴づけられる。しかしながら、歯科材料として使用する場合には、該混合物は、重合による収縮率が高く、機械的強度が比較的低いために、全ての歯科用途に適しているわけではない。従って、本発明によれば、０．２〜５０μｍの平均粒径を有する粉砕充填剤及び０．１〜５０μｍの平均粒径を有する球状充填剤から成る群から選択される少なくとも１種の無機充填剤及び／又は有機充填剤を上記混合物へ均質混合させる。このようにして得られる材料は、より高い圧縮強さ、より低い重合収縮率及び改良された耐摩耗性によって特徴づけられる。
【００４３】
本発明によるこの種の歯科材料は従来品とは非常に異なるコンシステンシー（consistency）を有する。例えば、該歯科材料は流動性と剛性を併有する（即ち、適度なコンシステンシーを有する）。さらに、この種の歯科材料は従来品とは非常に異なる流動学的特性を有する。例えば、該歯科材料はチキソトロープ剪断増粘性若しくは剪断減粘性を有する。本発明による歯科材料は高い半透明性（即ち、低い不透明性）も有する。
【００４４】
前記の無機充填剤及び／又は有機充填剤は、機械的エネルギー入力によって、有機結合剤と有機的に改質されたナノ充填剤との混合物中へ均質混合される。この均質混合は、例えば、高速撹拌機、溶解機、ビーズミル、ロールミル、混練機又はミキサーを用いておこなうことができる。
【００４５】
本発明方法においては、ナノメーターサイズの充填剤の表面改質は、有機結合剤中への均質混合の前、又は該均質混合中におこなわれる。他の充填剤（球状充填剤及び／又は粉砕充填剤）の有機結合剤への均質混合は、ナノメーターサイズの充填剤の混合前、混合中又は混合後におこなうことができる。
【００４６】
無機充填剤及び／又は有機充填剤は非反応性充填剤、反応性充填剤又はこれらの２種の充填剤の混合物であってもよい。この場合、反応性充填剤は、混入水の作用によってイオンを放出し、酸−塩基反応による歯科材料の硬化をもたらす充填剤を意味する。この種の反応性充填剤は、例えば、コンポマー（compomer）及びガラスアイオノマーセメントの調製のために使用されており、例えば、次の文献に記載されている：Ｄ．Ｃ．スミス、バイオマテリアルズ（Biomaterials）、第１９巻、第４６７頁〜第４７８頁（１９９８年）。
【００４７】
好ましい無機充填剤及び／又は有機充填剤としては次の充填剤が例示される：
石英粉末、ガラス粉末、ガラスセラミック粉末、金属酸化物、金属水酸化物、充填剤入り及び／又は非充填剤入りチップポリマー、充填剤入り及び／又は非充填剤入りビーズポリマー、前記の球状充填剤（例えば、独国特許公報ＤＥ−Ｃ３２４７８００号に記載の球状充填剤）並びにこれらの充填剤の任意の混合物。チップポリマーとビーズポリマーは、前述の重合性化合物（有機結合剤として使用可能な化合物）のホモポリマー若しくはコポリマーである。この種のホモポリマー若しくはコポリマーは前記のナノ充填剤及び／又は無機充填剤（例えば、石英粉末、ガラス粉末、ガラスセラミック粉末、熱分解法ケイ酸又は湿式沈降ケイ酸）と共に充填することができる。チップポリマーは、対応する重合生成物を粉砕することによって得られる。
【００４８】
特に好ましい無機充填剤及び／又は有機充填剤としては次の充填剤が例示される：
ケイ酸バリウムガラス、ケイ酸ストロンチウムガラス、硼酸塩アルミノシリケートガラス、リン酸塩アルミノシリケートガラス、フルオロアルミノシリケートガラス、ケイ酸カルシウム、ケイ酸ジルコニウム、ナトリウムアルミニウムシリケート、層状シリケート、ベントナイト、ゼオライト（モレキュラーシーブを含む）、アルカリ金属とアルカリ土類金属の酸化物と水酸化物、アパタイト、充填剤入りチップポリマー、前記の球状充填剤（例えば、独国特許公報ＤＥ−Ｃ３２４７８００号に記載の球状充填剤）並びにこれらの充填剤の任意の混合物。
【００４９】
好ましい変形態様においては、無機充填剤及び／又は有機充填剤であって、これらの充填剤の表面へ、有機結合剤と化学的に反応することができるか又は有機結合剤に対して高い親和性を示して有機的改質をもたらす官能基が導入された該充填剤が使用される。好ましいこの種の官能基を次に例示する：アクリレート基、メタクリレート基、シアノアクリレート基、アクリルアミド基、メタクリルアミド基、ビニル基、アリル基、エポキシド基、オキセタン基、ビニルエーテル基、アミノ基、酸基、酸エステル基、酸クロライド基、ホスフェート基、ホスホネート基、ホスフィット基、チオール基、アルコール基及び／又はイソシアネート基。好ましくは、これらの官能基は、ナノ充填剤の表面改質に関連して既に例示した化合物（例えば、シロキサン、クロロシラン、シラザン、チタン酸塩、ジルコン酸塩、タングステン酸塩、有機酸、有機酸の塩化物若しくは酸無水物）によって導入される。
【００５０】
特に好ましい変形態様においては、Ｘ線不透過性を有する無機充填剤及び／又は有機充填剤が使用され、本発明による歯科材料へのその均質配合量は、本発明による歯科材料が好ましくは１００％Ａｌ以上（特に好ましくは２００％Ａｌ以上）のＸ線不透過度（ＩＳＯ  ４０４９−２０００による値）を示すように調整される。
【００５１】
本発明による歯科材料の粘度を調整するためには、該歯科材料中へ熱分解法ケイ酸又は湿式沈降ケイ酸を所望により付加的に均質混合する。
【００５２】
本発明による歯科材料は、１成分系材料として使用してもよく、あるいは多成分系材料として使用してもよい。後者の場合、少なくとも１種の成分（好ましくは全ての成分）は本発明による組成物に対応させる。従って、本発明は、本発明による歯科材料を調製するためのキット（kit）にも関する。該キットは単数若しくは複数の成分を保有することができる。多成分キット又は多成分系を用いる本発明による歯科材料の調製は、所定の成分を特定の混合比で混合した後、該混合物を硬化させることによっておこなわれる。
【００５３】
本発明による歯科材料を硬化させるためには、１種若しくは複数種の開始剤及び所望による１種若しくは複数種の共開始剤（coinitiator）を該歯科材料中へ均質混合する態様が好ましい。この場合、１種若しくは複数種の開始剤及び１種若しくは複数種の共開始剤は、１成分中へ一緒に配合してもよく、及び／又は２種若しくはそれよりも多くの成分中へ別々に配合してもよい。従って、本発明による歯科材料は、熱的、化学的若しくは光化学的に硬化させることができ、例えば、該歯科材料は、紫外線及び／又は可視光の照射、及び／又は口腔内の湿分及び／又は大気中の湿分との反応によって硬化させることができる。
【００５４】
この場合に使用可能な開始剤としては、光開始剤を例示することができる。光開始剤は、波長が３００〜７００ｎｍ（好ましくは３５０〜６００ｎｍ、特に好ましくは３８０〜５００ｎｍ）の光の吸収及び所望による１種若しくは複数種の共開始剤との付加的な反応によって歯科材料の硬化をもたらすことによって特徴づけられる。この場合に使用される好ましい開始剤を以下に例示する：ホスフィンオキシド、ベンゾインエーテル、ベンジルケタール、アセトフェノン、ベンゾフェノン、チオキサントン、ビスイミダゾール、メタロセン、フルオロン、α−ジカルボニル化合物、アリールジアゾニウム塩、アリールスルホニウム塩、アリールヨードニウム塩、フェロセニウム塩、フェニルホスホニウム塩、及びこれらの任意の混合物。
【００５５】
特に好ましい開始剤を以下に例示する：ジフェニル−２，４，６−トリメチル−ベンゾイルホスフィンオキシド、ベンゾイン、ベンゾインアルキルエーテル、ベンジルジアルキルケタール、α−ヒドロキシアセトフェノン、ジアルコキシアセトフェノン、α−アミノアセトフェノン、ｉ−プロピルチオキサントン、カンフォールキノン、フェニルプロパンジオン、５，７−ジヨード−３−ブトキシ−６−フルオロン、（η−６−クメン）（η−５−シクロペンタジエニル）鉄ヘキサフルオロホスフェート、（η−６−クメン）（η−５−シクロペンタジエニル）鉄テトラフルオロボーレート、（η−６−クメン）（η−５−シクロペンタジエニル）鉄ヘキサフルオロアンチモネート、置換ジアリールヨードニウム塩、トリアリールスルホニウム塩、及びこれらの任意の混合物。
【００５６】
好ましい光化学的硬化用共開始剤を以下に例示する：第三アミン、硼酸塩、有機ホスフィット、ジアリールヨードニウム化合物、チオキサントン、キサンテン、フルオレン、フルオロン、α−ジカルボニル化合物、縮合ポリ芳香族炭化水素及びこれらの任意の混合物。特に好ましい共開始剤は、Ｎ，Ｎ−ジメチル−ｐ−トルイジン、Ｎ，Ｎ−ジアルキルアルキルアニリン、Ｎ，Ｎ−ジヒドロキシエチル−ｐ−トルイジン、２−エチルヘキシルｐ−（ジメチルアミノ）−ベンゾエート、ブチリルコリントリフェニルブチルボーレート、及びこれらの任意の混合物である。
【００５７】
開始剤としては、高温での熱エネルギーの吸収によって歯科材料の硬化をもたらす「熱的開始剤」も使用することができる。この場合、好ましい熱的開始剤は、無機過酸化物及び／又は有機過酸化物、無機ヒドロペルオキシド及び／又は有機ヒドロペルオキシド、α、α’−アゾビス（イソブチロエチルエステル）、α、α’−アゾビス（イソブチロニトリル）、ベンゾピナコール、及びこれらの任意の混合物である。特に好ましい熱的開始剤はジアシルペルオキシド、例えば、ベンゾイルペルオキシド若しくはラウロイルペルオキシド、クメンヒドロペルオキシド、ベンゾピナコール、２，２’−ジメチルベンゾピナコール、及びこれらの任意の混合物である。
【００５８】
室温での化学的硬化をもたらすためには、特にレドックス開始剤系が使用される。該開始剤系は、活性剤として作用する１種若しくは複数種の共開始剤及び１種若しくは複数種の開始剤から成る。貯蔵安定性の理由から、１種若しくは複数種の開始剤及び１種若しくは複数種の共開始剤は、本発明による歯科材料を空間的に相互に分離させた複数部分、即ち、多成分系材料（好ましくは２成分系材料）へ配合される。１種若しくは複数種の開始剤としては、好ましくは、無機過酸化物及び／又は有機過酸化物、無機ヒドロペルオキシド及び／又は有機ヒドロペルオキシド、バルビツル酸誘導体、マロニルスルファミド、プロトン性酸、ルイス酸若しくはブレンステッド酸又はこの種の酸を放出する化合物、カルベニウムイオン供与体（例えば、メチルトリフレート又はトリエチルパークロレート）又はこれらの任意の混合物が使用される。さらに、１種若しくは複数種の共開始剤としては、好ましくは、第三アミン、重金属化合物、特に周期律表の第８族と９族（「鉄／銅族」）の元素の化合物、ハロゲン若しくは疑ハロゲンがイオン結合した化合物（例えば、第四アンモニウムハロゲン化物）、弱ブレンステッド酸（例えば、アルコール及び水）又はこれらの任意の混合物が使用される。
【００５９】
本発明による歯科材料においては、上記の開始剤と共開始剤の可能ないずれの併用態様も包含される。例えば、「二元硬化性（dual-curing）歯科材料」、即ち、光化学的硬化用の光開始剤と所望による対応する共開始剤及び室温での化学的硬化用の開始剤と対応する共開始剤を含有する歯科材料が挙げられる。
【００６０】
本発明による歯科材料には、特定の特性を調整するために、付加的に「添加剤」又は「改質剤」を配合してもよい。この種の付加的な配合剤としては、一般的には特に限定的ではないが、下記のものが例示される：
無機及び／又は有機の有色顔料若しくは染料、安定剤（例えば、置換若しくは非置換ヒドロキシ芳香族炭化水素、チヌビン、テルピネン、フェノチアジン、「ＨＡＬＳ」（ヒンダードアミン系光安定剤）及び／又はＥＤＴＡのような重金属掃去剤）、可塑剤（例えば、ポリエチレングリコール、ポリプロピレングリコール、不飽和ポリエステル、フタレート、アジペート、セバケート、リン酸エステル、ホスホン酸エステル及び／又はクエン酸エステル）、イオン放出性物質、特にフッ化物イオン放出性物質（例えば、フッ化ナトリウム、フッ化カリウム、フッ化イットリウム、フッ化イッテリビウム及び／又はフッ化第四アンモニウム）、殺菌作用性物質若しくは抗生作用性物質（例えば、クロルヘキシジン、ピリジニウム塩、ペニシリン、テトラサイクリン、クロルアンフェニコール、抗菌性マクロライド及び／又はポリペプチド抗生物質）及び／又は溶剤（例えば、水、アセトン、エタノール、ｉ−プロパノール、ブタノン及び／又は酢酸エチル）。
【００６１】
本発明による歯科材料は補てつ歯学、保存歯学及び予防歯学において使用することができる。このような分野における代表的な使用例を以下に示すが、本発明による歯科材料はこれらの用途に限定されるものではない：歯の充填剤、断端（stump）の肉盛材料、仮のクラウンとブリッジ用材料、歯科セメント、接着剤、人口歯用材料、ベニア材料、封止材料及び歯科用ラッカー。
【００６２】
本発明を以下の実施態様によってさらに説明する。最初に、実施態様において使用した種々の測定方法と試験方法について説明し、次いで実施例と比較例について説明する。
【００６３】
Ｉ．測定方法と試験方法
１．ナノメーターサイズの充填剤の粒径測定
粒径の測定は、動的光散乱法（３Ｄ−ＰＣＳ）を用いておこなった。この方法により、１ｎｍ〜数μｍの範囲の粒径を有する粒子の重量割合を測定することができる。この測定法の上限は、粒径のより大きな粒子は測定溶液中で沈殿するために測定できないような限界にある。
【００６４】
全ての試料は、２−ブタノンを媒体とする希釈分散液（固形分：約０．５重量％）として試験に供した。この希釈度は、主として粒子−粒子相互作用を確実に排除するために選定した。
【００６５】
２．微小充填剤の粒径の測定
粒径の分布はレーザー回折法を用いて測定した（測定器：クールターＬＳ  １３０）。
この測定法においては、特定の粒径を有する粒子の重量割合が測定される。この測定法の特徴は、ｄ５０値、即ち、粒子の全質量の半分（５０％）がこの粒径よりも大きいか若しくは小さいことを示す値である。粒子の測定は希釈分散液（通常は希釈水性分散液）中でおこなった。
【００６６】
３．ナノメーターサイズの充填剤の凝結体の粒子数含量の測定
充填剤と有機結合剤の分散性を、電子顕微鏡を用いて調べた。この分析においては、一次粒子が外見上相互に結合した粒子（凝結体）を計測した。
【００６７】
４．重合収縮
重合収縮は「浮力法」によって測定した。この方法は、アルキメデスの原理に基づく比重天秤の原理に従っておこなう。被験体が受ける浮力は、該被験体によって排除される液体の重量に等しい。従って、浮力は、被験体を液体中へ浸漬した後のその重量損失に等しい。
４℃の蒸留水中においては、浮力（従って、重量損失）は被験体の体積に直接的に対応する。
【００６８】
この場合、重合収縮（即ち、体積減少）を測定するために、各々の被験試料を非常に細い糸へ固定させ、これを電子化学天秤（サルトリウス社製のＡ２００  Ｓ型天秤）の天秤皿へ強固に連結させた。乾燥重量（ｍair）を測定した。試料を完全に浸漬した水を満たしたビーカーを該天秤上へ移動させた。試料の質量（ｍ１）及び水の温度と密度（ρ１）を測定した。次いで、試料を、エスペ社製のエリパー II ハロゲンランプを用いて硬化させた後（４０秒間で３回）、２３℃において２４時間にわたって乾燥状態で保存した。水中へ再び完全に浸漬させた試料の質量（ｍ２）及び水の温度と密度（ρ２）を測定した。重合収縮ΔＶは次式に従って計算した：
ΔＶ［％］＝１００［Δｍ１−(ρ１／ρ２) Δｍ２］／Δｍ１
式中、Δｍ１＝ｍair−ｍ１及びΔｍ２＝ｍair−ｍ２である。
【００６９】
５．曲げ強さ
ステンレス鋼製のモールドを用いることによって、被験体［（４０±２）ｍｍ×（２±０．１）ｍｍ×（２±０．１）ｍｍ］を調製した。硬化処理は、デンタカラー社製のＸＳ光オーブン内でおこなった（片面の照射時間：９０秒間）。被験体を４０℃の蒸留水中で２３時間保存した後、２３℃で１時間保存した。次いで、ツビック社製の万能試験機（Ｚ０１０／ＴＮ２Ａ型）を用いて、ＩＳＯ  ４０４９−２０００に従って一定の前進速度（０．８ｍｍ／分）で測定した。曲げ強さ（ＦＳ）は次式に従って計算した：
ＦＳ［ＭＰａ］＝(３Ｆｌ)／(２ｂｈ２)
式中、「Ｆ」は被験体に印加される最大の力（単位：ニュートン）を示し、「ｌ」は支持体間の距離（ｍｍ）を示し（精度：±０．０１ｍｍ）、「ｂ」は試験の直前に測定した被験
体の幅（ｍｍ）を示し、「ｈ」は試験の直前に測定した被験体の高さ（ｍｍ）を示す。
【００７０】
６．圧縮強さ
ステンレス鋼製のモールドを用いることによって、円筒状の被験体［高さ：４±０．０２ｍｍ、直径：２±０．０１ｍｍ］を調製した。硬化処理は、エスペ社製のエリパー II ハロゲンランプを用いておこなった（片面の照射時間：４０秒間）。被験体を４０℃の蒸留水中で２３時間保存した後、２３℃で１時間保存した。次いで、ツビック社製の万能試験機（Ｚ０１０／ＴＮ２Ａ型）を用いて一定の前進速度（１．０ｍｍ／分）で測定した。圧縮強さ（ＣＳ）は次式に従って計算した：
ＣＳ［ＭＰａ］＝Ｆ／(πｒ２)
式中、「Ｆ」は被験体に印加される最大の力（ニュートン；Ｎ）を示し、「ｒ」は被験体の半径（ｍｍ）を示す。
【００７１】
７．直径方向の引張強さ
ステンレス鋼製のモールドを用いることによって、円筒状の被験体［高さ：３±０．０１ｍｍ、直径：６±０．０１ｍｍ］を調製した。硬化処理は、デンタカラー社製のＸＳ光オーブン内でおこなった（片面の照射時間：９０秒間）。被験体を４０℃の蒸留水中で２３時間保存した後、２３℃で１時間保存した。次いで、ツビック社製の万能試験機（Ｚ０１０／ＴＮ２Ａ型）を用いて、ＡＤＡ仕様書Ｎｏ．２７（１９７７年）に従って一定の前進速度（１．０ｍｍ／分）で測定した。直径方向の引張強さ（ＤＴ）は次式に従って計算した：
ＤＴ［ＭＰａ］＝２Ｆ／(πｄｈ)
式中、「Ｆ」は被験体に印加される最大の力（単位：ニュートン）を示し、「ｄ」は被験体の直径（ｍｍ）を示し、「ｈ」は被験体の高さ（ｍｍ）を示す。
【００７２】
８．バーコル硬度
ステンレス鋼製のモールドを用いることによって、円筒状の被験体［高さ：２．５±０．１ｍｍ、直径：２５±０．１ｍｍ］を調製した。硬化処理は、デンタカラー社製のＸＳ光オーブン内でおこなった（片面の照射時間：１８０秒間）。次いで、バーベル−コルマン社製の圧子を用いてバーコル硬度を測定した。この場合、各々の被験体に関しては、該被験体上に分布する少なくとも５つの部分における硬度を測定し、これらの値の平均値を求めた。
【００７３】
９．重合深さ
重合深さは、ＩＳＯ  ４０４９−１９８８に従って測定した。この場合、成形被験体としては、中空円筒［高さ：１０ｍｍ、直径：５ｍｍ］を選定した。各々の被験体は、クルツァー社製のトランスルックスＥＣハロゲンランプを用いる照射処理に付した。
【００７４】
１０．吸水度
吸水度は、ＩＳＯ  ４０４９−２０００に従って測定した。この場合、成形被験体としては、アルミニウム製中空円筒［高さ：１．０±０．１ｍｍ、内径：１５±０．１ｍｍ］を選定した。各々の被験体の照射処理は、デンタカラー社製のＸＳ光オーブン内でおこなった（各面の照射時間：１８０秒間）。
【００７５】
１１．摩耗性
摩耗性は、デゲーらによって１９８６年に開発された３−媒体摩耗（3-media abrasion）法を使用して測定した（Ａ．Ｊ．デゲーら、J. Dent. Res. 、第６５巻（５）、１９８６年、第６５４頁〜第６５８頁）。
【００７６】
被験体を調製するために、試料ホイールの下方部位に適合させたモールドを使用した。材料はモールド内へ層状に導入し（各層あたり約２ｍｍ）、エスペ・トリ−ライト社製のハロゲンランプを用いる硬化処理に４０秒間付した後、直ちにクラレイ社製のＣＳ  １１０光オーブン内における再硬化処理に９０秒間付した。種々の材料試料を、３−媒体摩耗機の試料ホイールへランダムな配置で固着させた。均一な丸みと表面を保証するために、試料ホイールを湿式研磨法によって平坦に研磨した（１０００グリッド）。調製直後の被験体を蒸留水（３７℃）中において少なくとも２週間貯蔵した。
【００７７】
全ての材料は、文献に記載の方法（クレマー、１９９７年）に従って、３−媒体摩耗機内において、５０００サイクルの負荷処理に４回付した。摩耗体の粗面計による測定は、ペルトヘン社（ゲッチンゲン）製のコンピューター支援パーソメーター（perthometer）ＣＳＤを用いておこなった。得られた３−Ｄデータは、ウインドウズ用画像処理ユーザー・インターフェースＸＰＥＲＴを用いて分析した。この目的のためには、摩耗の範囲を正確に規定し、延伸面の下部における高さの平均低下による研磨体積からアウトプットした。
【００７８】
II．実施例及び比較例
本発明を複数の実施例を用いてさらに詳細に説明するが、本発明の一般性がこれらの実施例によって限定されるものではない。
【００７９】
ナノ充填剤Ａ：
最初に，「アエロシルＯＸ５０」（デグッサ社製）１５０ｇを反応容器内へ入れ、次いでジクロロメタン２２０ｇを反応容器内へ真空吸引させた後、混合物の撹拌をおこなった。次いで、３−メタクリルオキシプロピルトリメトキシシラン（ＡＢＣＲ社製）７．６ｇ、蒸留水３．３ｇ及びメタクリル酸１２ｍｇをジクロロメタン５８０ｇに加えた溶液を反応容器内へ真空吸引させた。上記の操作が完結した後、溶剤混合物を真空下で留去させることによって、白色粉末を得た。
【００８０】
ナノ充填剤Ｂ：
２つ口フラスコ（２リットル）内へ「アエロシル２００」（デグッサ社製）１５０ｇを導入し、これを２−ブタノン（約１０００ｇ）で処理した。当初はペースト状の混合物をＫＰＧ攪拌機で撹拌することによって均質な懸濁液を得た。次いで、３−メタクリルオキシ
プロピルトリメトキシシラン９５．５５ｇを滴下漏斗から滴下させた。水性懸濁液を全体で４８時間撹拌した。次いで、２−ブタノンを回転エバポレーターからゆっくりと蒸発させた。溶剤を除去した後、白色綿毛状の易分解性の多孔性粗粒状粉末が得られた。
【００８１】
樹脂Ａ：
カンフォールキノン１．９７ｇ，２−エチルヘキシル４−（ジメチルアミノ）ベンゾエート３．２１ｇ及び２，６−ビス−ｔ−ブチル−４−メチルフェノール６５．８ｍｇを、ビスフェノールＡジグリシジルメタクリレートとトリエチレングリコールジメタクリレートとの１：１混合物６４９．７ｇに溶解させた。２４時間後の体積収縮率：１０．７％。
【００８２】
ナノ充填剤入り樹脂Ｂ−１（参考例２−１の前駆体）：
「ディスパーマット（Dispermat）」を使用して、ナノ充填剤Ａ（９６．７ｇ）を少量に分割して樹脂Ａ（１００ｇ）と２時間かけて均質に混合した。この操作によって、幾分不透明性のある中粘度の充填剤入り樹脂が得られた（ナノメーターサイズの二酸化ケイ素の充填度：４９．２％）。ナノ充填剤入り樹脂Ｂ−１の粒径分布は動的光散乱法によって測定すべきであった。しかしながら、非常に大きな凝結体及び／又は凝集体（平均粒径：ｄ５０＞１μｍ）が樹脂中に存在するという問題が発生した。この種の粒体は測定前若しくは測定中に分離され、別途に測定しなかった。従って、図１には、測定することができたナノ充填剤入り樹脂Ｂ−１の粒子の粒径分布のみを示す。透明度は５６．２％であり、２４時間後の体積収縮率は５．２％であった。
【００８３】
図１は、ナノ充填剤入り樹脂Ｂ−１の非分離粒子の粒径分布を示す（動的光散乱法）。
ピーク１：平均値＝７５．８ｎｍ、幅＝１２．５％、振幅＝３４．５％
ピーク２：平均値＝２１２．７ｎｍ、幅＝１１．１％、振幅＝６５．５％
【００８４】
粒径（ｄ）が１μｍよりも大きな測定できない凝結体及び／又は凝集体が比較的高い割合で存在することを考慮するならば、第１図からは次のことが結論づけられる。即ち、ナノ充填剤入り樹脂Ｂ−１粒子の内の非常に僅かの割合の粒子が１００ｎｍ未満の粒径（ｄ）を有する。
【００８５】
ナノ充填剤入り樹脂Ｂ−２（参考例２−２の前駆体）：
実験室用ミキサーを使用して、ナノ充填剤Ａ（９６．７ｇ）を少量に分割して樹脂Ａ（１００ｇ）と１時間かけて均質に混合した。この操作によって、幾分不透明性のある中粘度の充填剤入り樹脂が得られた（ナノメーターサイズの二酸化ケイ素の充填度：４９．２％）。この樹脂の場合、粒径分布は動的光散乱法によっては測定できなかった。何故ならば、充填剤の少なくとも８０％は強く凝結及び／又は凝集しているために、対応する粒子は分離して測定できないほど大きいからである。透明度は５６．４％であり、２４時間後の体積収縮率は５．３％であった。
【００８６】
ナノ充填剤入り樹脂Ｃ（本発明による実施例の前駆体）：
ビスフェノールＡジグリシジルメタクリレートとトリエチレングリコールジメタクリレートとの１：１混合物（２５９ｇ）中へナノ充填剤Ｂ（約５０ｇ）を添加し、「ディスパーマット」を用いて１２００ｒｐｍで９０分間にわたって均質に混合させた。ナノ充填剤Ｂをさらに４０ｇ添加し、この混合物を１０００ｒｐｍの条件下での分散処理に１時間付した後、５００ｒｐｍの条件下での分散処理に一夜付した。全体で２２５ｇの該ナノ充填剤を３０〜４０ｇに分割して分散させた。次いで、カンフォールキノン、２−エチルヘキシル４−（ジメチルアミノ）ベンゾエート及び２，６−ビス−ｔ−ブチル−４−メチルフェノールをそれぞれ０．１６重量％、０．２６重量％及び０．００５重量％の濃度になるようにこの均質混合物中へ溶解させた。この操作により、非常に透明度の高い中粘度の充填剤入り樹脂が得られた（ナノメーターサイズの二酸化ケイ素の充填度：４７．２％）。ナノ充填剤入り樹脂Ｂ−１及びＢ−２の場合とは対照的に、この樹脂の場合には、粒子の分離は発生せず、全ての粒子の粒径分布を動的光散乱法によって測定することができた（図２参照）。透明度は９４．５％であり、２４時間後の体積収縮率は７．３％であった。
【００８７】
図２は、ナノ充填剤入り樹脂Ｃの粒径分布を示す（動的光散乱法）。
ピーク１：平均値＝３５．２ｎｍ、幅＝３１．９％、振幅＝７７．２％
ピーク２：平均値＝１５９．１ｎｍ、幅＝１７．５％、振幅＝２２．８％
図２から明らかなように、ナノ充填剤入り樹脂Ｃの粒子の５０％よりも多くの粒子は１００ｎｍ未満の粒径（ｄ）を有する。
【００８８】
以下の実施例１〜４においては、従来技術（参考例）又は本発明に従って調製した混成複合材について説明する。５種類のペーストは、同一のコンシステンシーを示すように感覚的に調整した。
【００８９】
実施例１（参考例）：
「アエロシルＲ９７４」（デグッサ社製）６．０ｇ及びシラン処理されたケイ酸バリウムガラス（平均粒径：１．０μｍ）１３０．７ｇを樹脂Ａ（３４．１ｇ）と均質に混合した。次いで、この混合物を約２００ mbar の条件下での脱ガス処理に約６０分間付した。この操作によって、固体状の成形可能な光硬化性ペーストが得られた。混成複合材の組成及び特性をそれぞれ後記の表１及び表２に示す。
【００９０】
実施例２−１（参考例）：
シラン化処理したケイ酸バリウムガラス（平均粒径：１．０μｍ）７０．６ｇをナノ充填剤入り樹脂Ｂ−１（５０．０ｇ）中へ均質に混合した。しかしながら、得られたペーストは固体状で砕けやすいために、さらに１０．０ｇの樹脂Ａを用いて希釈した。次いで、このペーストを約２００ mbar の条件下での脱ガス処理に約６０分間付した。この操作によって、固体状の成形可能な光硬化性ペーストが得られた。混成複合材の組成及び特性をそれぞれ後記の表１及び表２に示す。
【００９１】
実施例２−２（参考例）：
シラン化処理したケイ酸バリウムガラス（平均粒径：１．０μｍ）６０．８ｇをナノ充填剤入り樹脂Ｂ−２（５０．０ｇ）中へ均質に混合した。しかしながら、得られたペーストは幾分固めだったために、さらに１．０ｇの樹脂Ａを用いて希釈した。次いで、このペーストを約２００ mbar の条件下での脱ガス処理に約６０分間付した。この操作によって、固体状の成形可能な光硬化性ペーストが得られた。混成複合材の組成及び特性をそれぞれ後記の表１及び表２に示す。
【００９２】
実施例３（本発明）：
シラン化処理したケイ酸バリウムガラス（平均粒径：１．０μｍ）１０５．５ｇをナノ充填剤入り樹脂Ｃ（５０．１ｇ）中へ均質に混合した。次いで、このペーストを約３００ mbar の条件下での脱ガス処理に約６０分間付した。この操作によって、固体状の成形可能な光硬化性ペーストが得られた。混成複合材の組成及び特性をそれぞれ後記の表１及び表２に示す。
【００９３】
実施例４（本発明）：
「アエロシルＲ９７４」（デグッサ社製）６．０ｇ及びシラン化処理したケイ酸バリウムガラス（平均粒径：１．０μｍ）９５．６ｇをナノ充填剤入り樹脂Ｃ（５４．１ｇ）中へ均質に混合した。次いで、このペーストを約２００ mbar の条件下での脱ガス処理に約６０分間付した。この操作によって、固体状の成形可能な光硬化性ペーストが得られた。混成複合材の組成及び特性をそれぞれ後記の表１及び表２に示す。
【００９４】
【表１】
2007526270.tif 000002
【００９５】
【表２】
2007526270.tif 000003
【００９６】
以下の実施例５及び６においては、従来技術（参考例）又は本発明に従って調製した微小充填剤含有複合材について説明する。２種類のペーストは、同一のコンシステンシーを示すように感覚的に調整した。
【００９７】
実施例５（参考例）：
「アエロシルＲ９７４」（デグッサ社製）１４．０ｇ及び粉砕チップポリマー（該チップポリマーはドデカンジオールジメタクリレート、トリメチロールプロパントリメタクリレート及びシラン化処理したアエロシルＯＸ５０を含む）８６．１ｇを樹脂Ａ（４０．０ｇ）中へ均質に混合した。次いで、このペーストを約３００ mbar の条件下での脱ガス処理に約４５分間付した。この操作によって、固体状の成形可能な光硬化性ペーストが得られた。微小充填剤含有複合材の組成及び特性をそれぞれ後記の表３及び表４に示す。
【００９８】
実施例６（本発明）：
実施玲５に記載の粉砕チップポリマー１００．７ｇをナノ充填剤入り樹脂Ｃ（５４．０ｇ）中へ均質に混合した。得られたペーストは幾分固めだったために、１２．４ｇのナノ充填剤入り樹脂Ｃを用いて希釈した。次いで、このペーストを約２００ mbar の条件下での脱ガス処理に約６０分間付した。この操作によって、固体状の成形可能な光硬化性ペーストが得られた。微小充填剤含有複合材の組成及び特性をそれぞれ後記の表３及び表４に示す。
【００９９】
【表３】
2007526270.tif 000004
【０１００】
【表４】
2007526270.tif 000005
【０１０１】
以上の結果は、本発明による組成物を歯科材料に使用することによって、圧縮強さの増加、重合収縮率の低減及び耐摩耗性の改善がもたらされることを示す。
【図面の簡単な説明】
【０１０２】
【図１】図１は、ナノ充填剤入り樹脂Ｂ−１の非分離粒子の粒径分布を示す（動的光散乱法）。
【図２】図２は、ナノ充填剤入り樹脂Ｃの粒径分布を示す（動的光散乱法）。
【図１】
2007526270.tif 000006
【図２】
2007526270.tif 000007
【国際調査報告】
2007526270.tif 000008
2007526270.tif 000009
2007526270.tif 000010
2007526270.tif 000011
2007526270.tif 000012
2007526270.tif 000013
2007526270.tif 000014
2007526270.tif 000015